СПОСОБ ПОЛУЧЕНИЯ ЦЕМЕНТИРОВАННОГО КАРБИДА

1. Способ получения цементированного карбида, включающий стадии формирования шлама, содержащего жидкость для измельчения, порошки связующих металлов, первую порошковую фракцию и вторую порошковую фракцию, измельчение, сушку, прессование и спекание шлама, согласно которому:
- первая порошковая фракция, полученная из лома рециркулированного цементированного карбида, включает такие элементы, как W, C, Co, и по меньшей мере один или более таких элементов, как Ta, Ti, Nb, Cr, Zr, Hf и Mo,
- вторая порошковая фракция включает первичное сырье из WC,
отличающийся тем, что первую порошковую фракцию получают из лома цементированного карбида с использованием процесса извлечения Zn, при этом первую порошковую фракцию подвергают стадии предварительного измельчения до стадии формирования шлама, включающего жидкость для измельчения, порошки связующих металлов, первую порошковую фракцию и вторую порошковую фракцию, для получения среднего размера зерен, составляющего от 0,2 до 1,5 мкм.
2. Способ по п. 1, отличающийся тем, что вторая порошковая фракция включает карбиды и/или карбонитриды одного или более таких элементов, как Cr, Zr, W, Ta, Ti, Hf и Nb.
3. Способ по п. 1, отличающийся тем, что по меньшей мере часть второй порошковой фракции добавляют к первой порошковой фракции до стадии предварительного измельчения таким образом, что по меньшей мере часть второй порошковой фракции также измельчается на стадии предварительного измельчения.
4. Способ по п. 1, отличающийся тем, что по меньшей мере часть второй порошковой фракции подвергают стадии отдельного предварительного измельчения до смешивания с предварительно измельченной первой порошковой фракцией.
5. Способ по п. 1, отличающийся тем, что вторую порошковую фракцию не подвергают предварительному измельчению до смешивания с предварительно измельченной первой порошковой фракцией.
6. Способ по любому из пп. 1-5, отличающийся тем, что соотношение между средним размером зерен WC во второй порошковой фракции и средним размером зерен первой порошковой фракции целесообразно составляет от 5 до 40.
7. Способ по любому из пп. 1-5, отличающийся тем, что средний размер зерен WC во второй порошковой фракции составляет от 2 до 12 мкм.
8. Способ по любому из пп. 1-5, отличающийся тем, что средний размер зерен первой порошковой фракции составляет от 0,2 до 1,0 мкм.
9. Способ по любому из пп. 1-5, отличающийся тем, что весовое соотношение между первой порошковой фракцией и второй порошковой фракцией составляет от 0,25 до 9.
10. Способ по любому из пп. 1-5, отличающийся тем, что в шлам вводят органическое связующее.
11. Способ по любому из пп. 1-5, отличающийся тем, что предварительное измельчение первой порошковой фракции осуществляют в шаровой мельнице или аттриторе.
12. Режущий инструмент из цементированного карбида, изготовленный согласно способу по пп. 1-11.
13. Способ по п. 6, отличающийся тем, что средний размер зерен WC во второй порошковой фракции составляет от 2 до 12 мкм.
14. Способ по п. 6, отличающийся тем, что средний размер зерен первой порошковой фракции составляет от 0,2 до 1,0 мкм.
15. Способ по п. 7, отличающийся тем, что средний размер зерен первой порошковой фракции составляет от 0,2 до 1,0 мкм.
16. Способ по п. 6, отличающийся тем, что весовое соотношение между первой порошковой фракцией и второй порошковой фракцией составляет от 0,25 до 9.
17. Способ по п. 7, отличающийся тем, что весовое соотношение между первой порошковой фракцией и второй порошковой фракцией составляет от 0,25 до 9.
18. Способ по п. 8, отличающийся тем, что весовое соотношение между первой порошковой фракцией и второй порошковой фракцией составляет от 0,25 до 9.